(57)【特許請求の範囲】
【請求項１】
固体状又は半固体状の油性向上剤（摺動部での使用状態で液体状態を呈するもののみを含むもの、及び摺動部での使用状態で気体状態を呈するものを除く）、及び無定形炭素で被覆された平均粒径５ｎｍのダイヤモンド粒子の集合体である平均粒径１５ｎｍのダイヤモンド粒子クラスターを、脂肪酸エステルと、有機イオウ化合物と、リン酸エステルとからなる第１の分散溶媒中に分散してなる潤滑剤を、炭化水素系有機溶剤と低級アルコールからなる第２の分散溶媒中に分散し、エアゾール化してなることを特徴とする潤滑剤組成物。 
【請求項２】
固体状又は半固体状の油性向上剤（摺動部での使用状態で液体状態を呈するもののみを含むもの、及び摺動部での使用状態で気体状態を呈するものを除く）、及び無定形炭素で被覆された平均粒径５ｎｍのダイヤモンド粒子の集合体である平均粒径１５ｎｍのダイヤモンド粒子クラスターを、脂肪酸エステルと、有機イオウ化合物と、リン酸エステルとからなる第１の分散溶媒中に分散してなる潤滑剤、並びに耐磨耗剤を、炭化水素系有機溶剤と低級アルコールからなる第２の分散溶媒中に分散し、エアゾール化してなることを特徴とする潤滑剤組成物。 
【発明の詳細な説明】
【技術分野】
【０００１】
本発明は、例えば印刷機、製本機、紙加工機及びこれらに付随する周辺機器等の摺動
部に好適に用いることのできる潤滑剤組成物に関する。
【背景技術】
【０００２】
印刷機、製本機、紙加工機及びこれらに付随する周辺機器等の摺動部では、その焼付を
防ぐ目的から、何らかの手段を講じる必要があった。従来、このために、油性潤滑剤（例
えば、特許文献１）をこのような摺動部に塗布していた。
【０００３】
しかし、このように油性潤滑剤を用いると、潤滑剤が飛散するおそれがあった。このよ
うに潤滑剤が飛散すると、それが原因となって、例えば、印刷機では、印刷不良を引き起
こしやすくなる。そこで、塗布量の微調整、塗布後のウエスによるふき取り・油受けの設
置等が必要となり、その対策に手間と時間がかかるという不都合があった。さらに、この
ような油性潤滑剤には、紙粉が付着しやすく、摺動部の洗浄を頻繁に行う必要があった。
加えて、洗浄の後には、再度、潤滑剤を塗布する必要がある。
【０００４】
以上のように、手間のかかる潤滑剤の塗布を行わないと摺動部が焼付を起こし、潤滑剤
を塗布するとそれが飛び散り、不良の原因となるといったように、相反する難題を抱えて
いた。そして、このような現状に対して、有効な対応策が講じられていなかった。
【特許文献１】特開平６−１００８７９号公報
【発明の開示】
【発明が解決しようとする課題】
【０００５】
本発明は、上記事情に鑑みてなされたもので、印刷機、製本機、紙加工機及びこれらに
付随する周辺機器等に好適に使用でき、いったん適用した後は、摺動部の洗浄を不要とし
、飛び散ることなく摺動部の潤滑を行うことができる澗滑剤組成物を提供することを目的
とする。
【課題を解決するための手段】
【０００６】
上記目的を達成するため、本発明は、潤滑剤組成物であって、固体状又は半固体状の油性向上剤（摺動部での使用状態で液体状態を呈するもののみを含むもの、及び摺動部での使用状態で気体状態を呈するものを除く）、及び無定形炭素で被覆された平均粒径５ｎｍのダイヤモンド粒子の集合体である平均粒径１５ｎｍのダイヤモンド粒子クラスターを、脂肪酸エステルと、有機イオウ化合物と、リン酸エステルとからなる第１の分散溶媒中に分散してなる潤滑剤を、炭化水素系有機溶剤と低級アルコールからなる第２の分散溶媒中に分散し、エアゾール化してなることを特徴とする（第１の形態）。
【０００７】
本発明に係る潤滑剤組成物は、別の形態で、固体状又は半固体状の油性向上剤（摺動部での使用状態で液体状態を呈するもののみを含むもの、及び摺動部での使用状態で気体状態を呈するものを除く）、及び無定形炭素で被覆された平均粒径５ｎｍのダイヤモンド粒子の集合体である平均粒径１５ｎｍのダイヤモンド粒子クラスターを、脂肪酸エステルと、有機イオウ化合物と、リン酸エステルとからなる第１の分散溶媒中に分散してなる潤滑剤、並びに耐磨耗剤を、炭化水素系有機溶剤と低級アルコールからなる第２の分散溶媒中に分散し、エアゾール化してなることを特徴とする（第２の形態）。
【発明の効果】
【０００８】
本発明によれば、印刷機、製本機、紙加工機及びこれらに付随する周辺機器等に好適に
使用でき、いったん適用した後は、摺動部の洗浄を不要とし、飛び散ることなく摺動部の
潤滑を行うことができる澗滑剤組成物が提供される。本発明に係る潤滑剤組成物は、一度
塗布するだけで、摺動部の洗浄と、潤滑剤の塗布が完了する利点を有する。したがって、
大幅な作業時間の短縮を期待することができ、作業上の負担も大きく軽減する。
【発明を実施するための最良の形態】
【０００９】
以下に、本発明に係る潤滑剤組成物について、さらに詳細に説明する。
【００１０】
本発明の第１の形態に係る潤滑剤組成物は、固体状又は半固体状の油性向上剤（摺動部での使用状態で液体状態を呈するもののみを含むもの、及び摺動部での使用状態で気体状態を呈するものを除く）、及び無定形炭素で被覆された平均粒径５ｎｍのダイヤモンド粒子の集合体である平均粒径１５ｎｍのダイヤモンド粒子クラスターを、脂肪酸エステルと、有機イオウ化合物と、リン酸エステルとからなる第１の分散溶媒中に分散してなる潤滑剤を、炭化水素系有機溶剤と低級アルコールからなる第２の分散溶媒中に分散し、エアゾール化して調製される。
【００１１】
上記固体潤滑剤を構成するダイヤモンド粒子クラスターとしては、特開２００２−２６
５９６８号に開示されたものを用いることが好適である。
このダイヤモンド粒子クラスターとは、複数の単位粒子の集合体であり、平均粒径約１
５ｎｍの超微粒子である。単位粒子は、真正なダイヤモンド粒子を核として、その外殻に
疑似ダイヤモンド構造の炭素質物質を有し、さらにその外殻が無定形炭素で被覆されてい
る。疑似ダイヤモンド構造の外殻を含むダイヤモンド粒子は、平均粒径が約５ｎｍであり
、ほぼ８６％Ｃ，０．１％Ｈ，２，５％Ｎ，１１．４％Ｏの元素で構成されている。
【００１２】
このような構成のダイヤモンド粒子クラスターは、ＴＮＴ火薬を密閉容器内で爆発させ
て得られるが、このとき、高圧高温で発生するＴＮＴからの遊離炭素が結晶して生成した
ダイヤモンドを核として形成される。このダイヤモンド粒子クラスターは商業的に入手可
能である。
【００１３】
上記油性向上剤としては、例えば、オクタン酸、ノナン酸、デカン酸、ウンデカン酸、
ラウリン酸、ミスチリン酸、パルミチン酸、ステアリン酸、エイコサン酸、ベヘン酸、テ
トラコサン酸、ペトロセリン酸、オレイン酸、エライジン酸、エルカ酸、その他変性脂肪
酸等の脂肪酸、脂肪酸エステル、グリセリン脂肪酸エステル、ソルビタン脂肪酸エステル
、ポリグリセリン脂肪酸エステル、プロピレングリコール脂肪酸エステル、高級アルコー
ル脂肪酸エステル、多アルコール脂肪酸エステル、脂肪酸アミド、脂肪酸ニトリル、脂肪
酸アミン、脂肪酸アルカノールアミド、これらの変性物等の脂肪酸誘導体、デシルアルコ
ール、ウンデシルアルコール、ラウリルアルコール、トリデシルアルコール、ミリスチル
アルコール、ペンタデシルアルコール、セチルアルコール、マーガリルアルコール、ステ
アリルアルコール、ノナデシルアルコール、エイコシルアルコールセリルアルコール、メ
リシルアルコール等の高級アルコール、及びその他の常温で固体ないし半固体の石油より
得られるろう類、その他の化合物を用いることができる。これらは、本発明の目的に反し
ない限り、単独で又は二以上のものを併せて使用することができる。
また、油性向上剤は、本発明の目的に反しない限り、半固体状のもの、固体状もものの
一方又は双方を混合して用いることができる。また、半固体状のもの、固体状もものの一
方又は双方を混合したものに液状の油性向上剤を混合したものも、半固体状であれば用い
ることができる。
ここで固体状とは、摺動部での使用状態で固体であることを意味する。常温（２０〜２
５℃）の使用状態を想定した場合、融点が２０℃以上２００℃未満を意味する。係る融点
は、好ましくは、２０℃以上１５０℃未満である。係る融点は、さらに好ましくは、３０
℃以上１１０℃未満である。固体状の油性向上剤として、最も好適なものは、脂肪酸アミ
ドである。
また、半固体状の油性向上剤とは、摺動部での使用状態で典型的な固体状態を呈しない
ものの、ペースト状、又は軟質のワックス状態を呈する油性向上剤をいう。なお、本発明
では、摺動部での使用状態で液体状態を呈するもののみを含む素材は、油性向上剤として
不適当である。すなわち、本発明で採用される油性向上剤は、摺動部での使用状態で液体
状態を呈するもののみを含む形態は除かれる。もちろん、摺動部での使用状態で気体状態
を呈するものも除かれる。
【００１４】
第１の分散溶媒は、極性の高い脂肪酸エステルと、有機イオウ化合物と、リン酸エステ
ルによってダイヤモンド粒子クラスターをナノレベルで分散させる機能を果たす。また、
有機イオウ化合物と、リン酸エステルは、極圧性を向上させるといった役割も果たす。
【００１５】
油性向上剤、及びダイヤモンド粒子クラスター（固体潤滑剤）を分散する第１の分散溶
媒としては脂肪酸エステルと、有機イオウ化合物と、リン酸エステルからなり、これらを
重量比で（４０〜７０）：（１〜３０）：（１０〜４０）で配合してなるものを用いる。
【００１６】
上記脂肪酸エステルとしては、天然の動物油脂及び植物油脂から精製された脂肪酸と、
１価又は多価アルコールとの脂肪酸エステルを好適に用いることができる。さらに、好適
なものは炭素数が８〜１８の脂肪酸と多価アルコールとの脂肪酸エステルである。さらに
、より好適なものは、炭素数が８〜１２の脂肪酸とトリメチロールプロパンとの脂肪酸エ
ステルである。
【００１７】
上記有機イオウ化合物としては、天然の動物油脂、植物油脂又は魚系油脂にイオウを付
加又は架橋させたもの、天然の動物油脂、植物油脂又は魚系油脂を精製して得られる脂肪
酸とアルコールとの脂肪酸エステルにイオウを反応させたもの、及び鉱物油又は合成炭化
水素油にイオウを反応させたものからなるグループから選択される少なくとも一種が好適
である。イオウを反応させるための反応としては、付加反応又は架橋反応が好適である。
これらの有機イオウ化合物のうち、最も好適なものはイオウ架橋ポリマーエステルであ
る。
【００１８】
上記リン酸エステルとしては、リン酸のヒドロキシル基の水素を全て炭化水素基で置換
したものを好適に用いることができる。このうちより好適なものは、炭化水素基が芳香族
炭化水素基のリン酸エステルである。
【００１９】
炭素数が８〜１２の脂肪酸とトリメチロールプロパンの脂肪酸エステル、イオウ架橋エ
ステルポリマー、及び芳香族炭化水素基のリン酸エステルを配合して第１の分散溶媒を調
製する場合、これらの３成分を重量比で、（５５〜６５）：（１０〜２０）：（２０〜３
０）で用いることが好適である。この配合では、油性向上剤とダイヤモンド粒子クラスタ
ー（固体潤滑剤）の分散が、特に良好になる。
【００２０】
上記第１の分散溶媒中に油性向上剤及びダイヤモンド粒子クラスターを分散してなる潤
滑剤を、分散するための第２の分散溶媒としては、炭化水素系有機溶剤と低級アルコール
からなる第２の分散溶媒を用いる。
第２の分散溶媒は、炭化水素系有機溶剤と低級アルコールとを重量比で（１００〜１）
：（１〜１００）で配合してなるものである。
【００２１】
使用することのできる炭化水素系有機溶剤としては、沸点範囲が０〜２５０℃未満まで
のパラフィン、イソパラフィン、ナフテン、アロマ、及びそれらの混合物、変性物を挙げ
ることができる。炭化水素系有機溶剤としては、沸点範囲が５０〜２５０℃未満のものが
、より好ましい。炭化水素系有機溶剤として、さらに好ましくは、沸点範囲が８０〜１５
０℃未満である。
【００２２】
使用することができる低級アルコールとしては、メタノール、エタノール、イソプロピ
ルアルコール、ノルマルプロピルアルコール、ブタノール及びこれらの混合物、変性物で
ある。
【００２３】
炭化水素系溶剤としては、沸点範囲が１１０〜１４０℃のイソパラフィンが最も好適で
、低級アルコールとしては、ノルマルプロパノール変性エタノールが最も好適である。こ
れらの２成分を配合して第２の分散溶媒を調製する場合、これらの２成分を重量比で、（
９０〜５０）：（１０〜４５）で用いることが好適である。
【００２４】
溶媒中に分散した油性向上剤、及び固体潤滑剤をエアゾール化することによって第１の
実施の形態に係る潤滑剤組成物を得ることができる。
エアゾール化する充填剤としては、ＬＰＧ（液化プロパンガス）又はＤＭＥ（ジメチル
エーテル）が好適である。
【００２５】
エアゾール化は専用耐圧容器に上記固体状油性向上剤、固体潤滑剤、溶媒の混合物を充
填後、バルブで密栓し、バルブの噴口より圧縮空気の力でＬＰＧ又はＤＭＥ（充填剤）の
噴射剤を充填することによって実施することができる。また固体潤滑剤等を成分に含む場
合は分散性向上のために、専用耐圧容器に直径１ｃｍ程度の球形のガラス球、樹脂球、鉄
球等を入れることが望ましい。
【００２６】
なお、ダイヤモンド粒子クラスターは、超微粒子でありかつ物理的及び化学的に極めて
安定であるので、他の固体潤滑剤を採用しても悪影響を及ぼすことはない。特に、他の固
体潤滑剤と併用する場合には、各潤滑剤の性能と相乗的な効果を示す。用いることができ
る他の固体潤滑剤としては、ＰＴＦＥ、グラファイト、二硫化モリブデン、窒化硼素、メ
ラミンシアヌレート、及びＺｎＯ等の金属酸化物等を挙げることができる。
【００２７】
本第１の実施の形態では、一般的には、１〜５重量部の油性向上剤に対し、０．０１〜
１重量部のダイヤモンド粒子クラスターを配合し、これらを合わせた１〜６重量部に対し
、５〜２０重量部の第１の分散溶媒を加える。そして、これらを合わせた６〜２６重量部
に、第２の分散溶媒を１０〜５０重量部加える。さらに、これらを合わせた１６〜５２６
重量部をエアゾール化するにあたっては、１６０〜５２６重量部（原液）と噴射ガス（Ｌ
ＰＧまたはＤＭＥ）を重量比で、原液：噴射ガス＝７：３〜５：５の間で調整することが
最適である。
【００２８】
さらに、具体的には、上記した固体状油性向上剤とダイヤモンド粒子クラスターとを合
わせたものと、第１の分散溶媒の重量比は、（１〜５）：（５〜１５）が好適である。上
記第１の分散溶媒までを合わせたものと、第２の分散溶媒との重量比は、（５〜３０）：
（７０〜９５）が好適である。
【００２９】
なお、本実施の形態の潤滑剤組成物では、さらにその目的に反しない限り、別の添加物
を配合することができる。例えば、潤滑剤組成物のエアゾール缶内部での分散性及び塗布
時の濡れ性（レべリング性）を向上させる手段として、フッ素系界面活性剤、アセチレン
グリコール系界面活性剤、又はアニオン界面活性剤を分散溶媒１００重量部に対し０．０
１〜１重量部配合することができる。
【００３０】
本第１の実施の形態に係る潤滑剤組成物を、例えば、印刷機の摺動部に吹き付けると、
まず、摺動部に付着している汚れを、第２の分散溶媒中の分散溶媒の炭化水素系有機溶剤
と低級アルコールの相乗効果によって洗い落とす。
【００３１】
摺動部及びその周辺の汚れは、機械から滲み出したグリース、油剤、紙粉、埃、付着防
止パウダーが混ざり合っている。これを炭化水素系有機溶剤と低級アルコールで溶解させ
、さらにエアゾールの噴射圧力により相乗効果で汚れを落とす。炭化水素系有機溶剤と低
級アルコールを第２の分散溶媒の成分としているので、低粘度で浸透力が高い。このため
本発明に係る潤滑剤組成物は、容易に２０μｍ以下のクリアランスの摺動部へも入り込み
、汚れを洗い出すことができる。
【００３２】
そして、速やかに低級アルコールと炭化水素系有機溶剤が揮発し、摺動部に潤滑被膜が
形成される。
形成された潤滑皮膜は半固体状又は固体状の油性向上剤を含有しているため、液体ない
し半固体の潤滑皮膜を形成し、ダイヤモンド粒子クラスターを潤滑面に保持する効果があ
る。半固体状又は固体状の油性向上剤の結晶性により従来の油性潤滑剤の様に、滲み出し
や余分な浸透がない。
【００３３】
潤滑皮膜を形成後、ダイヤモンド粒子クラスターは、摺動部を穴埋めし、平坦化させ潤
滑性を向上させる。半固体状又は固体状の油性向上剤、第１の分散溶媒はダイヤモンド粒
子クラスターを摺動部に保持させる役割と、潤滑時に一部分が境界潤滑になり金属接触は
起き熱を発した場合、金属表面と反応膜を形成し、極圧性を出す役割を持つ。
【００３４】
さらに、ダイヤモンド粒子クラスターは、摺動面でマイクロベアリングとして働き、潤
滑性を発揮することができる。
なお、半固体状又は固体状の油性向上剤はｎｍ単位のダイヤモンド粒子クラスターを均
一に分散させるために、上記したように第１の分散溶媒、第２の分散溶媒及びＬＰＧ等の
充填剤に溶解しなければならない。さらには、潤滑時に一部分が境界潤滑になり金属接触
が起き熱を発した場合、液体ないし半固体状の膜は、固体状の油性向上剤の融点が上記し
た範囲、好適には３０℃以上１１０℃未満であるため、完全に溶解し、動粘度が低下する
ため、ダイヤモンド粒子と共に金属接触部に浸透し、金属が疑着磨耗するのを防ぐことが
できる。
【００３５】
また、分散溶媒中の潤滑成分濃度を少量とすることができ、過剰に塗布してもべた付き
の原因とはならず、飛び散り、紙粉の付着は起こらない。
さらに、本第１の実施の形態では、エアゾールの形態を取っており、さらに直径１ｃｍ
程度の球形のガラス球、樹脂球、鉄球等を入れているため、ダイヤモンド粒子クラスター
がエアゾール缶内部で一部凝集しても再分散が容易である。
【００３６】
第２の形態に係る潤滑剤組成物
本発明の第２の形態に係る潤滑剤組成物は、第１の形態の潤滑剤組成物に対し、さらに
耐磨耗剤を加えている。
耐磨耗剤としては、アルコール又はフェノール、五二硫化リン及び酸化亜鉛を反応させ
て得られるジチオリン酸亜鉛（特開平１０−４５７７１号公報、特開平１１−３２２７７
１号公報等に記載のもの）を好適に用いることができる。
【００３７】
本第２の実施の形態に係る潤滑剤組成物はこのように耐摩耗剤を配合するので、境界潤
滑において第１の形態に係る潤滑剤組成物と同じく金属表面により低温で分解し反応膜を
形成し潤滑性を向上させる。
なおここで他の添加剤、例えば、有機モリブテンも用いることが出来るが、反応後に固
体潤滑剤を生成するものや、金属、特に銅合金を腐食・変質させる場合があり、ダイヤモ
ンド粒子クラスターのマイクロベアリング効果阻害する場合があるので、本発明の目的に
反しないかどうか見極めて採用することが必要である。
【００３８】
そして、耐摩耗剤と形成された潤滑皮膜は半固体状又は固体状の油性向上剤を含有して
いるため、液体ないし半固体の潤滑皮膜を形成し、ダイヤモンド粒子クラスターを潤滑面
に保持する効果がある。半固体状又は固体状の油性向上剤の結晶性により従来の油性潤滑
剤の様に、滲み出しや余分な浸透がない。
【００３９】
本第２の実施形態では、一般的には、１〜５重量部の油性向上剤に対し、０．０１〜１
重量部のダイヤモンド粒子クラスターを配合し、これらを合わせた１〜６重量部に対し、
５〜２０重量部の第１の分散溶媒を加える。そしてこれらを合わせた６〜２６重量部に対
し、耐摩耗剤を０．１〜２重量部配合し、さらにこれらを合わせた１６〜２８重量部に第
２の分散溶媒を１０〜５００重量部加える。さらにこれらを合わせた１６〜５２８重量部
をエアゾール化するにあたっては、１６〜５２８重量部（原液）と噴射ガス（ＬＰＧまた
はＤＭＥ）を重量比で、原液：噴射ガス＝７：３〜５：５の間で調整することが最適であ
る。
【００４０】
さらに具体的には、上記した固体状油性向上剤とダイヤモンド粒子クラスターとを合わ
せたものと、第１の分散溶媒の重量比は、（１〜５）：（５〜１５）が好適である。上記
第１の分散溶媒までを合わせたものと、耐磨耗剤との重量比は、（１〜１０）：（１０〜
１００）が好適である。耐磨耗剤までを合わせたものと、第２の分散溶媒との重量比は、
（５〜３０）：（７０〜９５）が好適である。
【００４１】
なお、本実施の形態の潤滑剤組成物では、さらにその目的に反しない限り、別の添加物
を配合することができる。例えば、潤滑剤組成物のエアゾール缶内部での分散性及び塗布
時の濡れ性（レべリング性）を向上させる手段として、フッ素系界面活性剤、アセチレン
グリコール系界面活性剤、又はアニオン界面活性剤を分散溶媒１００重量部に対し０．０
１〜１重量部配合することができる。
【実施例１】
【００４２】
油性向上剤として炭素数１８の脂肪酸を用いた脂肪酸アミドと炭素数１８の脂肪酸を用
いたモノグリセライドの混合物を３．３ｇ配合し、これに固体潤滑剤として、東洋ドライ
ルーブ株式会社のダイヤモンド粒子クラスター(平均粒径約１５ｎｍ)を０．１１ｇ配合し
た。さらにこれらに、第１の分散溶媒として、カプリル酸とトリメチロールプロパンとの
脂肪酸エステル及びカプリン酸とトリメチロールプロパンとの脂肪酸エステルから成る混
合物を１７．８ｇ、４０℃における動粘度が約２０００ｍｍ2／ｓのイオウ架橋エステル
ポリマーを３．４ｇ、トリフェニルリン酸エステルとトリアリールイソプロピルリン酸エ
ステルとの混合物を７ｇ配合して調製したものを加えた。さらにこれに第２の分散溶媒と
して、沸点範囲１１０〜１４０℃の複数の炭化水素系有機溶剤を構成成分とするエクソン
モービル有限会社製のアイソパーＥ（炭化水素系有機溶剤）を９６ｇ、日本アルコール販
売（株）製ソルミックスＡＰ−７（低級アルコール）を３６ｇ配合して調製したものを加
えた。そして充填剤として１１６ｇの０．３４Ｍｐａ、ＬＰＧを用いてエアゾール化した
。
【００４３】
得られたエアゾール潤滑剤を用い、爪受け試験を行った。
この試験は、三菱社製印刷機に実際に使用している部品（爪軸及び爪受け及びその周辺
部品）を用い、潤滑状況を実機１８０００ｒｐｍ／時間に設定して行った。動力は状況を
再現できる能力のある電動モーターを用いた。
【００４４】
試験条件：
初期塗りこみ：  爪受けのかしめを緩め、横にずらし、爪軸に塗布した後、爪受けを元
の場所に戻し、かしめた。
運転条件：  連続運転〔ただし潤滑剤塗布時及び爪軸を動かすために必要な力（ｋｇｆ
）測定時には停止した。〕
回転数：  １８，０００ｒｐｍ／時間
スライド量：  １ｍｍ（爪の下部分で測定）
塗布間隔：  無給油（但しトルク値上昇が見られた場合給油）
塗布量：  爪受けのかしめ部分と左右より０．５秒間ずつ噴射
比較対象：  有機モリブテン配合油剤エアゾール（従来品）
ブランク（初期より無塗布）
【００４５】
塗布面は薄膜状を呈し、指での感触は、半乾燥状態であった。２ヶ月経過でも無給油で
爪受けの動きは円滑であり、トルク値上昇も見られない。ブランクは１時間で焼き付き、
従来品は焼きついていないが爪受けからの滲み出し及び飛び散りが見られた。試験後の爪
受けメタル部分と爪軸表面を目視、及びＬＳＭ〔走査型共焦点レーザー顕微鏡〕で観察し
たが腐食・変色は見られなかった。
【実施例２】
【００４６】
油性向上剤として炭素数１８の脂肪酸を用いた脂肪酸アミドと炭素数１８の脂肪酸を用
いたモノグリセライドの混合物を３．３ｇ、耐磨耗剤としてジチオリン酸亜鉛を１．７ｇ
配合し、これに固体潤滑剤として、東洋ドライルーブ株式会社のダイヤモンド粒子クラス
ター(平均粒径約１５ｎｍ)を０．１１ｇ配合した。さらにこれらに、第１の分散溶媒とし
て、カプリル酸とトリメチロールプロパンとの脂肪酸エステル及びカプリン酸とトリメチ
ロールプロパンとの脂肪酸エステルから成る混合物を１７．８ｇ、４０℃における動粘度
が約２０００ｍｍ2／ｓのイオウ架橋エステルポリマーを３．４ｇ、トリフェニルリン酸
エステルとトリアリールイソプロピルリン酸エステルとの混合物を７ｇ配合して調製した
ものを加えた。さらにこれに第２の分散溶媒として、沸点範囲１１０〜１４０℃の複数の
炭化水素系有機溶剤を構成成分とするエクソンモービル有限会社製のアイソパーＥ（炭化
水素系有機溶剤）を９６ｇ、日本アルコール販売（株）製ソルミックスＡＰ−７（低級ア
ルコール）を３６ｇ配合して調製したものを加えた。そして充填剤として１１６ｇの０．
３４Ｍｐａ、ＬＰＧを用いてエアゾール化した。
【００４７】
得られたエアゾール潤滑剤を用い、上記した爪受け試験を行った。
塗布面は薄膜状を呈し、指での感触は、半乾燥状態であった。２ヶ月経過でも無給油で
爪受けの動きは円滑であり、トルク値上昇も見られない。ブランクは１時間で焼き付き、
従来品は焼きついていないが爪受けからの滲み出し及び飛び散りが見られた。試験後の爪
受けメタル部分と爪軸表面を目視、及びＬＳＭ〔走査型共焦点レーザー顕微鏡〕で観察し
たが腐食・変色は見られなかった。
【産業上の利用可能性】
【００４８】
本発明に係る潤滑剤組成物は、印刷機、製本機、紙加工機及びこれらに付随する周辺機
器等の摺動部に採用することができる。